(57)【要約】      （修正有）【課題】リチウムイオン電池に適した水系電解質組成物を提供。【解決手段】水、リチウムビス（トリフルオロメチルースルホニル）イミドなどのフルオロアルキルスルホニル基を含むリチウム塩、イミダゾリウムなどのプロトン性カチオンとフルオロアルキルスルホニル基を含むアニオンとの塩であるイオン液体を含むリチウム二次電池のための水系電解質。前記リチウム塩１モルに対し、０．１〜２０モルのイオン液体、及び０．１〜１０モルの水が好ましい。【選択図】図１
2019050183.tif 000002
【特許請求の範囲】
【請求項１】
水；
式（Ｉ）のフルオロアルキルスルホニル基を含むアニオンのリチウム塩、
【化１】
2019050183.tif 000011
（Ｒは、炭素数１〜５のパーフルオロアルキル基）；及び
プロトン性カチオンと式（Ｉ）のフルオロアルキルスルホニル基を含むアニオンとの塩であるイオン液体、
を含む、リチウム二次電池のための水系電解質。
【請求項２】
式（Ｉ）のフルオロアルキルスルホニル基を含むアニオンの前記リチウム塩は、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）、及びリチウムトリフルオロメチルスルホナート（ＬｉＴＦＳ）からなる群より選択される少なくとも一つの塩である、請求項１に記載のリチウム二次電池のための水系電解質。
【請求項３】
前記プロトン性カチオンは、Ｎ−Ｈ部分を有するアンモニウムカチオン、少なくとも一つのＰ−Ｈ部分を有するホスホニウムカチオン、−ＯＨ基を含むアンモニウムカチオン、及び−ＯＨ基を含むホスホニウムカチオンからなる群より選択される少なくとも一つを含む、請求項１に記載のリチウム二次電池のための水系電解質。
【請求項４】
前記プロトン性カチオンは、下記式からなる群より選択される、請求項３に記載のリチウム二次電池のための水系電解質：
【化２】
2019050183.tif 000012
【請求項５】
前記プロトン性カチオンは、下記式からなる群より選択される少なくとも一つであり、
【化３】
2019050183.tif 000013
かつ、
式（Ｉ）のフルオロアルキルスルホニル基を含む前記アニオンは、ビス（トリフルオロメチル−スルホニル）イミド（ＴＦＳＩ）、ビス（ペンタフルオロエチル−スルホニル）イミド（ＢＥＴＩ）、ビス（フルオロメチルスルホニル）イミド（ＦＳＩ）、及びトリフルオロメチルスルホナート（ＴＦＳ）からなる群より選択される少なくとも一つのアニオンである、
請求項１に記載のリチウム二次電池のための水系電解質。
【請求項６】
式（Ｉ）のフルオロアルキルスルホニル基を含むアニオンのリチウム塩、水、及びイオン液体のモル比関係が、前記リチウム塩１モルに対して、０．１〜２０モルのイオン液体、及び０．１〜１０モルの水が存在する関係である、請求項１に記載のリチウム二次電池のための水系電解質。
【請求項７】
式（Ｉ）のフルオロアルキルスルホニル基を含むアニオンの前記リチウム塩の濃度が、２Ｍ〜２０Ｍである、請求項１に記載のリチウム二次電池のための水系電解質。
【請求項８】
リチウムイオンの挿入及び脱離が可能なアノード；
リチウムイオンの挿入及び脱離が可能なカソード；並びに
前記アノード及びカソードに接触している水系電解質
を含み、
前記水系電解質が、
水；
式（Ｉ）のフルオロアルキルスルホニル基を含むアニオンのリチウム塩、
【化４】
2019050183.tif 000014
（Ｒは、炭素数１〜５のパーフルオロアルキル基）；及び
プロトン性カチオンと式（Ｉ）のフルオロアルキルスルホニル基を含むアニオンとの塩であるイオン液体、
を含む、
リチウムイオン電池。
【請求項９】
式（Ｉ）のフルオロアルキルスルホニル基を含むアニオンの前記リチウム塩は、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）、及びリチウムトリフルオロメチルスルホナート（ＬｉＴＦＳ）からなる群より選択される少なくとも一つの塩である、請求項８に記載のリチウム電池。
【請求項１０】
前記プロトン性カチオンは、Ｎ−Ｈ部分を有するアンモニウムカチオン、少なくとも一つのＰ−Ｈ部分を有するホスホニウムカチオン、−ＯＨ基を含むアンモニウムカチオン、及び−ＯＨ基を含むホスホニウムカチオンからなる群より選択される少なくとも一つを含む、請求項８に記載のリチウム電池。
【請求項１１】
前記プロトン性カチオンは、下記式からなる群より選択される、請求項８に記載のリチウム電池：
【化５】
2019050183.tif 000015
【請求項１２】
前記イオン液体の前記プロトン性カチオンは、下記式からなる群より選択される少なくとも一つであり、
【化６】
2019050183.tif 000016
かつ、
前記イオン液体の、式（Ｉ）のフルオロアルキルスルホニル基を含む前記アニオンは、ビス（トリフルオロメチル−スルホニル）イミド（ＴＦＳＩ）、ビス（ペンタフルオロエチル−スルホニル）イミド（ＢＥＴＩ）、ビス（フルオロメチルスルホニル）イミド（ＦＳＩ）、及びトリフルオロメチルスルホナート（ＴＦＳ）からなる群より選択される少なくとも一つのアニオンである、
請求項８に記載のリチウム電池。
【請求項１３】
式（Ｉ）のフルオロアルキルスルホニル基を含むアニオンの前記リチウム塩、水、及びイオン液体のモル比関係が、前記リチウム塩１モルに対して、０．１〜２０モルのイオン液体、及び０．１〜１０モルの水が存在する関係である、請求項８に記載のリチウム電池。
【請求項１４】
式（Ｉ）のフルオロアルキルスルホニル基を含むアニオンの前記リチウム塩の濃度が、２Ｍ〜２０Ｍである、請求項８に記載のリチウム電池。
【請求項１５】
リチウムイオンの挿入及び脱離が可能な前記カソードは、ＬｉＭｎ２Ｏ４、ＬｉＣｏＯ２、ＬｉＦｅ２（ＰＯ４）、ＬｉＭｎ１／３Ｎｉ１／３Ｃｏ１／３Ｏ２、ＬｉＮｉ０．５Ｍｎ１．５Ｏ４及びＬｉＣｏＰＯ４からなる群より選択される少なくとも一つの化合物を含む、請求項８に記載のリチウム電池。
【請求項１６】
リチウムイオンの挿入及び脱離が可能な前記アノードは、水に対して安定であり、かつ０．５ＶｖｓＬｉ／Ｌｉ＋よりも大きい酸化還元電位を有する、請求項８に記載のリチウム電池。
【請求項１７】
リチウムイオンの挿入及び脱離が可能な前記アノードは、Ｌｉ４Ｔｉ５Ｏ１２、硫黄単体、Ｍｏ６Ｓ８、Ｃｕ２Ｖ２Ｏ７、ＴｉＳ４、ＮｂＳ５及びＬｉテレフタレートからなる群より選択される少なくとも一つの化合物を含む、請求項８に記載のリチウム電池。
【請求項１８】
請求項８に記載の前記電池を含む、乗り物。
【発明の詳細な説明】
【技術分野】
【０００１】
本開示は、リチウムイオン二次電池を含む高エネルギー電池の使用に適した水系電解質組成物に関し、この水系電解質は、広い電気化学的窓の性能、向上された安全性、及び車両製造における便利性を提供する。
【背景技術】
【０００２】
ＥＶ、ＰＨＶ、ＨＶ等の電気自動車の急速な開発及び商品化のため、本質的に安全な高エネルギー電池の需要が現在、急務となっている。現行のＬｉイオン二次電池は、可燃性の非水電解液を含んでいるため、外部の電池制御回路や内部安全部品を車両に搭載する必要がある。一方、Ｎｉ−ＭＨ電池のような水系（水性）電解質を使用する電池は、電解質の不燃性のために、それらの電池より遥かに安全である。しかしながら、水系電解質の限られた電気化学的安定性に起因する低い電圧プロファイルのために、水系電解質を有する電池のエネルギー密度は非常に低い。従来の水系電解質では、水の分解電圧によって決定される電気化学的安定性（電気化学的窓）は、通常２Ｖ未満である。
【０００３】
したがって、水系電解質の電気化学的安定性が低い電圧プロファイルを有するため、今日までに知られている水系電解質電池は、現在のリチウムイオン電池と競合又は現在のリチウムイオン電池を置換するのに必要なエネルギー密度を提供しない。分解を抑制することによって電気化学的窓を広げる努力の一つは、高濃度の水系電解質組成物を調製することを含んでおり、そのようなシステムは、約３Ｖほどの幅の電気化学的窓で実施できる。リチウムイオン電池電解質用の一つのシステムでは、組成物が、高濃度のＬｉ塩（２１ｍ）を含み、この塩と水分子との間の複合体の形成によって、水を安定化させると考えられる。水分子のクラスターを有する自由水（バルク水、規則的な水）の窓は、個々の水分子の窓とは異なるため、高濃度の塩イオンによって配位された水分子は、「個々の水分子」より広い電気化学的窓を有することができる。
【０００４】
しかしながら、このようなシステムの窓の還元（負）電圧の限界は、約１．８Ｖ（ｖｓＬｉ／Ｌｉ＋）であり、この還元電圧の値は、アノード材料としての有用性に適した候補を制限する。例えば、現在注目されている一つのアノード材料、リチウムチタン酸化物（Ｌｉ４Ｔｉ５Ｏ１２）（ＬＴＯ）は、ＬＴＯの酸化還元電位が約１．５Ｖであるため、このような電池システムには適していない。
【発明の概要】
【発明が解決しようとする課題】
【０００５】
したがって、本発明の目的は、高エネルギー密度を提供するアノード及びカソード材料を有する二次電池において、互換性がありかつ機能的であるために十分に広い電気化学的窓を有する水系電解質組成物を提供することである。
【０００６】
本発明の他の目的は、高いエネルギー密度を提供するアノード及びカソード材料を有する二次電池において、互換性がありかつ機能的であるために十分に広い電気化学的窓を有するリチウムイオン二次電池用の水系電解質システムを提供することである。
【０００７】
本発明の更なる目的は、水系電解質を有するリチウムイオン二次電池であって、従来のリチウムイオン電池と同等以上のエネルギー密度を有するリチウムイオン二次電池を提供することである。
【課題を解決するための手段】
【０００８】
これら及びその他の目的は本開示によって達成されており、本開示の第１の実施形態は、下記を含むリチウム二次電池のための水系電解質を包含している：
水；
式（Ｉ）のフルオロアルキルスルホニル基を含むアニオンのリチウム塩、
【化１】
2019050183.tif 000003
（Ｒは、炭素数１〜５のパーフルオロアルキル基）；及び
プロトン性カチオンと式（Ｉ）のフルオロアルキルスルホニル基を含むアニオンとの塩であるイオン液体。
【０００９】
この第１の実施形態の一態様において、イオン液体のプロトン性カチオンは、Ｎ−Ｈ部分を有するアンモニウムカチオン、少なくとも一つのＰ−Ｈ部分を有するホスホニウムカチオン、−ＯＨ基を含むアンモニウムカチオン、及び−ＯＨ基を含むホスホニウムカチオンからなる群より選択される少なくとも一つの構造を含む。
【００１０】
この第１の実施形態の他の態様において、式（Ｉ）のフルオロアルキルスルホニル基を含むアニオンは、ビス（トリフルオロメチル−スルホニル）イミド（ＴＦＳＩ）、ビス（ペンタフルオロエチル−スルホニル）イミド（ＢＥＴＩ）、ビス（フルオロメチルスルホニル）イミド（ＦＳＩ）、及びトリフルオロメチルスルホナート（ＴＦＳ）からなる群より選択されるアニオンの少なくとも一つのアニオンである。
【００１１】
第２の実施形態において、本開示は、リチウムイオンの挿入及び脱離が可能なアノード；リチウムイオンの挿入及び脱離が可能なカソード；並びにアノード及びカソードに接触している水系電解質を含むリチウムイオン電池を含み、この水系電解質は、水；式（Ｉ）のフルオロアルキルスルホニル基を含むアニオンのリチウム塩、
【化２】
2019050183.tif 000004
（Ｒは、炭素数１〜５のパーフルオロアルキル基）；及び
プロトン性カチオンと式（Ｉ）のフルオロアルキルスルホニル基を含むアニオンとの塩であるイオン液体、
を含む。
【００１２】
この第２の実施形態の一態様において、リチウムイオンの挿入及び脱離が可能なアノードは、水に対して安定であり、かつＬｉ／Ｌｉ＋に対して０．５Ｖよりも大きい酸化還元電位を有する。
【００１３】
この第２の実施形態の更なる態様において、リチウムイオンの挿入及び脱離が可能なカソードは、ＬｉＭｎ２Ｏ４、ＬｉＣｏＯ２、ＬｉＦｅ２（ＰＯ４）、ＬｉＭｎ１／３Ｎｉ１／３Ｃｏ１／３Ｏ２、ＬｉＮｉ０．５Ｍｎ１．５Ｏ４及びＬｉＣｏＰＯ４からなる群より選択される少なくとも一つの化合物を含む。
【００１４】
第３の実施形態において、第２の実施形態の電池を有する乗り物が提供される。
【００１５】
上記の説明は、本開示の一般的な序論及び要約を提供することを意図しており、特に明記しない限り、その開示を限定することを意図するものではない。本発明の好ましい実施形態は、更なる利点と共に、添付の図面と併せて以下の詳細な説明を参照することによって、最もよく理解されるであろう。
【図面の簡単な説明】
【００１６】
【図１】図１は、実施例の電解質システムの評価に用いた電池セルの構成を示す図である。
【図２】図２は、実施例１、３及び４で得られたサイクリックボルタンメトリー曲線を示す図である。
【図３】図３は、実施例１の電解質を用いた電池（ＬＭＯ／ＬＴＯ）の充放電曲線（第１及び第１０サイクル目）を示す図である。
【図４】図４は、実施例電解質２を用いた電池（ＬＭＯ／ＬＴＯ）の充放電曲線（第１及び第１０サイクル目）を示す図である。
【図５】図５は、実施例電解質３を用いた電池（ＬＭＯ／ＬＴＯ）の充放電曲線（第１及び第１０サイクル目）を示す図である。
【図６】図６は、実施例電解質４を用いた電池（ＬＭＯ／ＬＴＯ）の充放電曲線（第１及び第１０サイクル目）を示す図である。
【図７】図７は、実施例電解質１を用いた電池（ＬＮＭＯ／ＬＴＯ）の充放電曲線（第１及び第１０サイクル目）を示す図である。
【図８】図８は、実施例電解質２を用いた電池（ＬＮＭＯ／ＬＴＯ）の充放電曲線（第１及び第１０サイクル目）を示す図である。
【発明を実施するための形態】
【００１７】
本開示の説明の範囲内で、著者、共著者又は譲受人組織のメンバーに帰属する全ての引用文献、特許、出願、刊行物及び論文は、参照により本明細書に組み込まれる。数値の限定又は範囲が記載されている場合は、端点が含まれる。また、数値の限定又は範囲内の全ての値及び部分範囲は、明示的に書き出されたものとして具体的に含まれている。本明細書で使用される場合、単語「ａ」及び「ａｎ」等は、「一つ又は複数」の意味を有する。「からなる群より選択される」、「から選択される」等の語句は、特定の材料の混合物を含む。「含む」等の用語は、特記しない限り、「少なくとも含む」を意味するオープンな用語である。％組成物の記載がある場合、％値は、特に明記しない限り、重量％である。本明細書で使用される「乗り物」という用語は、自動車、トラックバン、バス、ゴルフカート及び他の実用的な輸送形態を含む輸送用に設計された動力駆動デバイスを指す。
【００１８】
リチウムイオン電池の電気化学的窓及び安全性を更に広げるための継続的な研究において、本発明者らは、水系電解質システム及びその電気化学的窓を広げる方法の徹底的な研究を行っている。本発明者らは、２０１６年８月３１日に出願された米国特許出願第１５／２５２，５１３号において、電解質系の水成分が、濃縮塩に加えて化学成分を含む組成物において強く安定化され得ることを開示した。フルオロアルキルスルホニル基を有する陰イオンのリチウム塩と直鎖又は環状エーテルとを水系組成物に含めることによって、広い電気化学的窓を有するリチウムイオン電池用の高度に安定化された電解質システムが得られることは、明白に記載されている。
【００１９】
このような水系電解質システムの継続的な研究において、本発明者らは、驚くべきことに、本明細書に記載の特定の構造的及び化学的特性を有するイオン液体を含む所定の組成物で提供された場合、リチウムイオン電解質システムを大幅に安定化することができ、かつ電気化学的窓を広げることができることを発見した。
【００２０】
したがって、第１の実施形態において、水；式（Ｉ）のフルオロアルキルスルホニル基を含むアニオンのリチウム塩：
【化３】
2019050183.tif 000005
（Ｒは、炭素数１〜５のパーフルオロアルキル基）；及びプロトン性カチオンと式（Ｉ）のフルオロアルキルスルホニル基を含むアニオンとの塩であるイオン液体、を含む、リチウム二次電池のための水系電解質が提供される。
【００２１】
理論に縛られることは望まないが、発明者らは、Ｒは炭素数１〜５のパーフルオロアルキル基であるフルオロアルキルスルホニル（Ｒ−ＳＯ２−）基が、水分子と相互作用し、かつ安定化するのに役立つアニオンの分子構造に柔軟性を与えると考えている。適切なリチウム塩の非限定的な例は、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）、及びリチウムトリフルオロメチルスルホナート（ＬｉＴＦＳ）を含む。
【００２２】
本発明者らは、プロトン性カチオン及び式（Ｉ）のフルオロアルキルスルホニル基を含むアニオンを有するイオン液体が含まれる場合、水の安定化が著しく向上することを発見した。第１の実施形態によれば、式（Ｉ）のフルオロアルキルスルホニル基を含むアニオンは、ビス（トリフルオロメチル−スルホニル）イミド（ＴＦＳＩ）、ビス（ペンタフルオロエチル−スルホニル）イミド（ＢＥＴＩ）、ビス（フルオロメチルスルホニル）イミド（ＦＳＩ）、及びトリフルオロメチルスルホナート（ＴＦＳ）を含むが、これらに限定されない。
【００２３】
予期しないことに、プロトン性イオン液体の適切な添加は、その活性プロトン部分によって生じる水素結合の増強により、水をより強く安定化させることができる。より広い電気化学的窓を得ることができ、これは、ＬＴＯ又は他の従来のＬｉ＋アノード材料と並んで、リチウムニッケルマンガン酸化物（ＬｉＮｉ０．５Ｍｎ１．５Ｏ４、「ＬＮＭＯ」）の利用を可能にする。重要なことに、この第１の実施形態の電解液は、良好な流動性及び良好な伝導性を有することができる。
【００２４】
イオン液体のプロトン性カチオンは、Ｎ−Ｈ部分を有するアンモニウムカチオン、少なくとも一つのＰ−Ｈ部分を有するホスホニウムカチオン、−ＯＨ基を含むアンモニウムカチオン、及び−ＯＨ基を含むホスホニウムカチオンからなる群より選択される少なくとも一つの分子形態を含む。再度、理論に縛られることは望まないが、本発明者らは、ここに列挙した構造の存在が、水素結合の形成を介して水分子との相互作用を増強し、したがって水を電気化学反応に対して安定化させる働きをすると考えている。
【００２５】
適切なプロトン性カチオンの例は、以下の構造式を含むことができるが、これらに限定されない：
【化４】
2019050183.tif 000006
ここで、−ＯＨ基を含むコリニウムカチオンを除いて、Ｎ又はＰに結合する場合、Ｒ１、Ｒ２及びＲ３の少なくとも一つは、−Ｈである。−Ｈでない場合、Ｒ１〜Ｒ４は、それぞれ独立に、直鎖状又は環状の、１〜６個の炭素を有するアルキル基である。
【００２６】
プロトン性イオン液体の適切なアニオンは、リチウム塩についての上記に列挙したアニオンと同じである。
【００２７】
十分に安定化した水を含む電解液組成物を得て、水系リチウムイオン電池を製造するためには、電解液組成物は、式（Ｉ）のフルオロアルキルスルホニル基を含むアニオンのリチウム塩、水、及びイオン液体のモル比関係が、リチウム塩１モルに対して、０．１〜２０モルのイオン液体、及び０．１〜１０モルの水が存在する関係であり、好ましくはリチウム塩１モルに対して、１〜１０モルのイオン液体、及び０．５〜５モルの水が存在する関係であり、より好ましくはリチウム塩１モルに対して、１〜５モルのイオン液体、及び１〜５モルの水が存在する関係であることを有してよいと、本発明者らが特定した。
【００２８】
式（Ｉ）のフルオロアルキルスルホニル基を含むアニオンのリチウム塩は、２Ｍ〜２０Ｍ、好ましくは２Ｍ〜１５Ｍ、及び最も好ましくは２Ｍ〜１０Ｍの濃度で、電解質中に存在してよい。
【００２９】
第２の実施形態において、水系リチウムイオン電池が提供される。この電池は、リチウムイオンの挿入及び脱離が可能なアノード；リチウムイオンの挿入及び脱離が可能なカソード；並びにアノード及びカソードに接触している水系電解質を含み、水系電解質は、水；式（Ｉ）のフルオロアルキルスルホニル基を含むアニオンのリチウム塩：
【化５】
2019050183.tif 000007
（Ｒは、炭素数１〜５のパーフルオロアルキル基）；及びプロトン性カチオンと式（Ｉ）のフルオロアルキルスルホニル基を含むアニオンとの塩であるイオン液体、を含む。
【００３０】
第２の実施形態によれば、水系電解質の式（Ｉ）のフルオロアルキルスルホニル基を含むアニオンのリチウム塩は、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）、及びリチウムトリフルオロメチルスルホナート（ＬｉＴＦＳ）からなる群より選択される少なくとも一つの塩である。
【００３１】
第２の実施態様の一形態において、電解質イオン液体のプロトン性カチオンは、Ｎ−Ｈ部分を有するアンモニウムカチオン、少なくとも一つのＰ−Ｈ部分を有するホスホニウムカチオン、−ＯＨ基を含むアンモニウムカチオン、及び−ＯＨ基を含むホスホニウムカチオンからなる群より選択される少なくとも一つを含む。更にこの態様において、プロトン性カチオンは、下記式のカチオンの群から選択される一つ以上であってよい：
【化６】
2019050183.tif 000008
【００３２】
更なる態様において、イオン液体は、
下記式からなる群より選択される少なくとも一つのプロトン性カチオン：
【化７】
2019050183.tif 000009
並びに
ビス（トリフルオロメチル−スルホニル）イミド（ＴＦＳＩ）、ビス（ペンタフルオロエチル−スルホニル）イミド（ＢＥＴＩ）、ビス（フルオロメチルスルホニル）イミド（ＦＳＩ）、及びトリフルオロメチルスルホナート（ＴＦＳ）からなる群より選択される少なくとも一つの、式（Ｉ）のフルオロアルキルスルホニル基を含むアニオン
の塩である。
【００３３】
第２の実施形態の更なる一形態において、式（Ｉ）のフルオロアルキルスルホニル基を含むアニオンのリチウム塩、水、及びイオン液体のモル比関係は、リチウム塩１モルに対して、０．１〜２０モルのイオン液体、及び０．１〜１０モルの水が存在する関係である。
【００３４】
第２の実施形態によれば、式（Ｉ）のフルオロアルキルスルホニル基を含むアニオンのリチウム塩は、２Ｍ〜２０Ｍ、好ましくは２Ｍ〜１５Ｍ、及び最も好ましくは２Ｍ〜１０の濃度で電解質中に存在してよい。
【００３５】
水系リチウムイオン二次電池（ＡＲＬＢ）は、水に安定かつ適合した電極を含まなければならない。一般的に、電気化学的条件下で、水に曝されても安定なＬｉイオンの挿入及び脱離が可能な任意の材料を使用することができる。
【００３６】
水系電解質に適合し、かつ５．５ＶｖｓＬｉ／Ｌｉ＋よりも小さい酸化還元電位を有するカソード材料は、ＬｉＭｎ２Ｏ４、ＬｉＣｏＯ２、ＬｉＦｅ２（ＰＯ４）、ＬｉＭｎ１／３Ｎｉ１／３Ｃｏ１／３Ｏ２、ＬｉＮｉ０．５Ｍｎ１．５Ｏ４及びＬｉＣｏＰＯ４を含むが、これらに限定されない。任意のこれらの多孔質形態を製造されてもよく、ナノ粒子構造は、活性カソード材料として特に有用であり得る。
【００３７】
カソードは、少なくとも一つの上記の材料にかかる粒子と、少なくとも一つのバインダー及び水系電解質システムのカソード構造体を製造するための従来に使用されてきた他の材料とを混合することによって製造してよい。これらの材料は、スラリーとして混合させ、金属箔上に塗布し、乾燥させてよい。活物質を用いたカソードの製造方法は従来から知られており、本開示の粒子に適合するいずれの方法を用いてもよい。
【００３８】
電池の使用の電位窓において化学的安定で、当業者に公知の適切なバインダーは、熱可塑性樹脂及び熱硬化性樹脂を含んでよい。例えば、例えば、ポリエチレン、ポリプロピレン、ポリテトラフルオロエチレン（ＰＴＦＥ）、ポリフッ化ビニリデン（ＰＶＤＦ）、スチレンブタジエンゴム、テトラフルオロエチレンヘキサフルオロエチレンコポリマー、テトラフルオロエチレンヘキサフルオロプロピレンコポリマー（ＦＥＰ）、テトラフルオロエチレンパーフルオロアルキルビニルエーテルコポリマー（ＰＦＡ）（ＥＴＦＥ樹脂）、ポリクロロトリフルオロエチレン樹脂（ＰＣＴＦＥ）、プロピレン−テトラフルオロエチレン共重合体、エチレン−クロロトリフルオロエチレン共重合体（ＥＣＴＦＥ）及びエチレン−アクリル酸共重合体。これらのバインダーは、単独で使用してもよく、混合物として使用してもよい。
【００３９】
これらの成分は、適切な溶媒の存在下で湿式混合されてもよく、又は乳鉢若しくは他の従来公知の混合装置を用いてドライブレンドされてもよい。そして、この混合物を、従来公知の方法により、集電体に塗布してよい。任意の適切な電荷集電体を使用してよい。好ましい電荷集電体は、炭素、ステンレス鋼、ニッケル、アルミニウム及び銅のいずれかであってよい。
【００４０】
このようにして製造されたカソードは、従来公知の水系リチウムイオン電池の構成に用いることができる。
【００４１】
上記で列挙した式（Ｉ）のフルオロアルキルスルホニル基を含むアニオンのリチウム塩は、２Ｍ〜２０Ｍ、好ましくは２Ｍ〜１５Ｍ、及び最も好ましくは２Ｍ〜１０の濃度で電解質中に存在してよい。
【００４２】
アノードに関しては、水系電解質に適合し、かつ適切な酸化還元電位（０．５ＶｖｓＬｉ／Ｌｉ＋よりも大きい）を有する、Ｌｉイオン電池における実用に適した任意の種類の材料を使用してよい。適切な例は、Ｌｉ４Ｔｉ５Ｏ１２、硫黄単体、Ｍｏ６Ｓ８、Ｃｕ２Ｖ２Ｏ７、ＴｉＳ４、ＮｂＳ５及びＬｉテレフタレートを含むが、これらに限定されない。任意のこれらの多孔質形態を製造されてもよく、ナノ粒子構造は特に有用であり得る。
【００４３】
アノードは、少なくとも一つの上記材料にかかる粒子と、少なくとも一つのバインダー及び水系電解質システムのアノード構造体を製造するための従来に使用されてきた他の材料とを混合することによって製造してよい。これらの材料は、スラリーとして混合させ、金属箔上に塗布し、乾燥させてよい。活物質を用いたアノードの製造方法は従来から知られており、本開示の粒子に適合するいずれの方法を用いてもよい。
【００４４】
電池の使用の電位窓において化学的安定で、当業者に公知の適切なバインダーは、熱可塑性樹脂及び熱硬化性樹脂を含んでよい。例えば、例えば、ポリエチレン、ポリプロピレン、ポリテトラフルオロエチレン（ＰＴＦＥ）、ポリフッ化ビニリデン（ＰＶＤＦ）、スチレンブタジエンゴム、テトラフルオロエチレンヘキサフルオロエチレンコポリマー、テトラフルオロエチレンヘキサフルオロプロピレンコポリマー（ＦＥＰ）、テトラフルオロエチレンパーフルオロアルキルビニルエーテルコポリマー（ＰＦＡ）（ＥＴＦＥ樹脂）、ポリクロロトリフルオロエチレン樹脂（ＰＣＴＦＥ）、プロピレン−テトラフルオロエチレン共重合体、エチレン−クロロトリフルオロエチレン共重合体（ＥＣＴＦＥ）及びエチレン−アクリル酸共重合体。これらのバインダーは、単独で使用してもよく、混合物として使用してもよい。
【００４５】
これらの成分は、適切な溶媒の存在下で湿式混合されてもよく、又は乳鉢若しくは他の従来公知の混合装置を用いてドライブレンドされてもよい。そして、この混合物を、従来公知の方法により、集電体に塗布してよい。任意の適切な電荷集電体を使用してよい。好ましい電荷集電体は、炭素、ステンレス鋼、ニッケル、アルミニウム及び銅のいずれかであってよい。
【００４６】
電池は更に、アノードとカソードとの間にセパレータを含み、水系電解質に適合する任意のタイプの従来知られているセパレータを使用してよい。
【００４７】
電池は、容器内に封入されていてもよく、従来公知のように複数のユニットを組み合わせて電池を形成してもよい。
【００４８】
図１に示す実施形態に係る電池の製造及び充放電性能評価は、以下の実施例１〜６に記載されている。各電池の充放電曲線は図３〜８に示されており、示されたサイクルで電池が安定し、かつ良好な容量を有することが示されている。興味深いことに、アノード活物質としてＬＮＭＯを有する電池は、３Ｖを超える高い放電電圧を示す。
【００４９】
更なる実施形態において、本開示は、本開示にかかる電池を含む乗り物を含み、乗り物は、自動車、トラックバン、バス、ゴルフカート及び他の実用形態の輸送手段を含む。
【００５０】
本開示を一般的に記載したので、説明のみの目的のために本明細書に提供される特定の具体例を参照することによって、更なる理解を得ることができ、特に断らない限り、限定することを意図するものではない。
【実施例】
【００５１】
図１に概略的に示された２０３２型のコインセル電池は、ＬｉＭｎ２Ｏ４（ＬＭＯ）又はＬｉＮｉＭｎＯ２（ＬＮＭＯ）、及び導電性炭素と共にＰＶｄＦバインダーが含まれる活物質層を有するカソードを用いて準備した。アノードは、Ｌｉ４Ｔｉ５Ｏ１２及び導電性炭素と共にＰＶｄＦバインダーを用いて準備した。ガラスファイバーセパレータから構成されるセパレータをアノードとカソードとの間に配置した。各実施例の電解質組成物を以下の表に示す。電池の充放電性能を評価するために、電池を最初に１．０ｍＡ／ｃｍ２で３．２Ｖのカットオフまで充電した。そして、２５℃で、電池を１．０ｍＡ／ｃｍ２で１．５Ｖのカットオフまで放電させた。
【００５２】
【表１】
2019050183.tif 000010
【００５３】
図２は、実施例電解質１、３及び４のサイクリックボルタンメトリー分析を示す。実施例電解質１〜４を用いた電池（ＬＭＯ／ＬＴＯ）の充放電曲線（第１回目（１ｓｔ）及び第１０回目（１０ｔｈ）のサイクル）は、図３〜６に示されている。これらの図は、これらの実施例による電池は、安定したサイクルで２Ｖを超える高い放電電圧を達成できたという明確な証拠を示す。
【００５４】
実施例電解質１及び２を用いた電池（ＬＭＯ／ＬＴＯ）の充放電曲線（１サイクル目及び１０サイクル目）を図７及び８に示す。これらの図は、これらの実施例による電池は、安定したサイクルで３Ｖを超える高い放電電圧を達成できたという明確な証拠を示す。
【図１】
2019050183.tif 000017
【図２】
2019050183.tif 000018
【図３】
2019050183.tif 000019
【図４】
2019050183.tif 000020
【図５】
2019050183.tif 000021
【図６】
2019050183.tif 000022
【図７】
2019050183.tif 000023
【図８】
2019050183.tif 000024
【外国語明細書】
2019050183000001.pdf